(57)【要約】 【課題】  表面材に滲出した体液をスポット的に吸液しうる体液吸液性物品を提供する。【解決手段】  この体液吸液性物品は、体液滲出側から、表面材１，吸液体３及び防漏材４の順に配置されてなる。表面材１は、木綿繊維を構成繊維とし、木綿繊維相互間が交絡されてなる不織布よりなる。そして、不織布には、親油性モノステアリン酸グリセリル及びポリオキシエチレンラウリルエーテルを含む油剤が付与されてなる。また、不織布には、ステアリン酸アミド及び牛脂硬化油を含む油剤が付与されていてもよい。これらの油剤の付与量は、不織布重量に対して、０．０５〜０．５重量％である。表面材１と吸液体３の間には、クッション性のある嵩高不織布２が挿入されていてもよい。吸液体３はパルプ繊維の集合体よりなる。防漏材４は、体液不透過性の合成樹脂製フィルムよりなる。【選択図】  図１
0003224098.tif 000002
【実用新案登録請求の範囲】
【請求項１】
体液滲出側から、表面材，吸液体及び防漏材の順に配置されてなる体液吸液性物品において、
前記表面材は、セルロース系繊維を構成繊維とし、該構成繊維相互間が交絡されてなる不織布に、親油性モノステアリン酸グリセリル及びポリオキシエチレンラウリルエーテルを含む油剤が付与されてなるものであることを特徴とする体液吸液性物品。
【請求項２】
親油性モノステアリン酸グリセリル及びポリオキシエチレンラウリルエーテルを含む油剤に代えて、ステアリン酸アミド及び牛脂硬化油を含む油剤に付与されてなる請求項１記載の体液吸液性物品。
【請求項３】
セルロース系繊維が木綿繊維である請求項１又は２記載の体液吸液性物品。
【請求項４】
油剤の付与量が、不織布重量に対して０．０５〜０．５重量％である請求項１又は２記載の体液吸液性物品。
【請求項５】
表面材と吸液体の間に、クッション性のある嵩高不織布を配置してなる請求項１又は２記載の体液吸液性物品。
【請求項６】
吸液体は、パルプ繊維の集合体である請求項１又は２記載の体液吸液性物品。
【考案の詳細な説明】
【技術分野】
【０００１】
本考案は、生理用ナプキン又は使い捨ておむつ等の体液吸液性物品に関するものである。
【背景技術】
【０００２】
生理用ナプキン等の体液吸液性物品は、体液滲出側から、表面材，吸液体及び防漏材の順に配置されてなるものである。表面材は皮膚に直接触れるため、肌触りの良い木綿繊維等のセルロース系繊維を構成繊維とする不織布が採用されている。本件出願人は、より肌触りの良い不織布とするために、かかる不織布にステアリン酸アミドを付与した柔軟性不織布を提案した（特許文献１）。
【０００３】
【特許文献１】特許第５６５７９１６号公報
【考案の概要】
【考案が解決しようとする課題】
【０００４】
本考案は特許文献１に係る発明の改良考案であって、その課題は表面材に滲出した体液をスポット的に吸液しうる体液吸液性物品を提供することにある。
【課題を解決するための手段】
【０００５】
本考案は、表面材に特定の油剤を付与することにより、上記課題を解決したものである。すなわち、本考案は、体液滲出側から、表面材１，吸液体３及び防漏材４の順に配置されてなる体液吸液性物品において、前記表面材１は、セルロース系繊維を構成繊維とし、該構成繊維相互間が交絡されてなる不織布に、親油性モノステアリン酸グリセリル及びポリオキシエチレンラウリルエーテルを含む油剤又はステアリン酸アミド及び牛脂硬化油を含む油剤が付与されてなるものであることを特徴とする体液吸液性物品に関するものである。
【０００６】
本考案に用いる表面材１は、セルロース系繊維を構成繊維とする不織布よりなる。セルロース系繊維としては、木綿繊維又はレーヨン繊維等が用いられる。特に、木綿繊維の中でも未脱脂綿は、木綿繊維表面に付着している綿実油により、滲出した体液をスポット的に吸液しやすくなるので、好ましい。レーヨン繊維としては、一般的には繊度が１〜１０デシテックスで繊維長が１０〜１００ｍｍの短繊維が用いられるが、長繊維を用いても良い。不織布中には、セルロース系繊維以外の他種繊維が若干量混合されていてもよい。
【０００７】
セルロース系繊維よりなる構成繊維相互間は、交絡されている。これにより、構成繊維間が結合され、所定の強度の不織布となる。したがって、構成繊維相互間を結合するのに、接着剤は不要であるが、追加的に接着剤による結合を付加してもよい。交絡する方法としては、水流交絡法が好ましい。本考案に用いる不織布の目付は、１０〜５０ｇ／ｍ2 程度である。
【０００８】
本考案に用いる不織布には、特定の油剤が付与されている。特定の油剤としては、親油性モノステアリン酸グリセリル及びポリオキシエチレンラウリルエーテルを含む油剤、又はステアリン酸アミド及び牛脂硬化油を含む油剤が用いられる。かかる特定の油剤を用いることにより、親水性と撥水性の両者の性能が程よく付与され、滲出してくる体液をスポット的に吸液できるのである。油剤中における親油性モノステアリン酸グリセリル及びポリオキシエチレンラウリルエーテルの量的割合、又はステアリン酸アミド及び牛脂硬化油の量的割合は、同量程度であるのが好ましい。
【０００９】
本考案に用いる不織布に油剤を付与するには、一般的に、油剤を液状にして塗布する。親油性モノステアリン酸グリセリル及びポリオキシエチレンラウリルエーテルの場合、ポリオキシエチレンラウリルエーテルが液体であるので、ここに親油性モノステアリン酸グリセリルを溶解又は分散させて、不織布に塗布すればよい。また、ステアリン酸アミド及び牛脂硬化油の場合、酢酸等の溶媒に両者を溶解させて、不織布に塗布すればよい。
【００１０】
油剤の付与量は任意であるが、一般的に、不織布重量に対して０．０５〜０．５重量％であるのが好ましい。付与量が０．０５重量％未満であると、体液をスポット的に吸液しにくくなる傾向が生じる。また、付与量が０．５重量％を超えると、不織布の強伸度が低下する傾向が生じる。
【００１１】
本考案に係る体液吸液性物品は、表面材１の次に吸液体３が配置されてなる。吸液体３は、パルプ繊維を主体とする集合体である。本考案においては、表面材１の吸液体３の間にクッション性のある嵩高不織布２が配置されていてもよい。かかる嵩高不織布２を配置することにより、表面材１の肌当たりがさらに良好となる。嵩高不織布２は、表面材１を構成している不織布に比べて、厚みの厚いものである。また、嵩高不織布２の構成繊維はセルロース系繊維外の疎水性繊維が用いられている。セルロース系繊維等の親水性繊維を用いると、表面材１のスポット吸液性が阻害されるからである。
【００１２】
吸液体３の次には防漏材４が配置されてなる。防漏材４としては、体液不透過性の合成樹脂製フィルム等が用いられる。防漏材４の表面（肌側の反対面）には、両面粘着テープ等の固定具（図示せず）が配置されていてもよい。固定具により、下着に体液吸液性物品を固定し、使用時にずれないようにするためである。
【００１３】
本考案に係る体液吸液性物品は、生理用ナプキン又は使い捨ておむつとして好適に用いられる。また、傷口から滲出する血液を吸液する傷当て材としても使用しうるものである。
【考案の効果】
【００１４】
本考案に係る体液吸液性物品は、表面材として特定のものが用いられているので、滲出する体液をスポット的に吸液できるという効果を奏する。すなわち、滲出する体液が表面材に沿って面方向に拡散しにくいので、皮膚にべたつかず、快適に使用しうるという効果を奏する。
【実施例】
【００１５】
実施例１
天然油脂（綿実油）が０．４重量％付着した漂白木綿（丸三産業株式会社製）を準備した。この漂白木綿をエアレイカードを通して、開繊及び集積して、目付約３０ｇ／ｍ2の繊維ウェブを得た。この繊維ウェブを、９０メッシュのプラスチック製織物からなる支持体に載置し、搬送しながら水流交絡を施した。水流交絡は、ノズル径０．１ｍｍの噴射孔が孔間隔０．６ｍｍで一列に配置された噴射装置を用いて、以下の手法で行った。すなわち、繊維ウェブの表面に向けて、噴射装置から噴射圧５．５ＭＰａで噴射した水流を二回施した後、繊維ウェブの裏面に向けて、噴射圧５．５ＭＰａで噴射した水流を二回施して、繊維フリースを得た。この繊維フリースを、１０メッシュのプラスチック製織物からなる支持体に載置し、搬送しながら更に水流交絡を施した。この水流処理は、前記の噴射装置を用いて、噴射圧５．５ＭＰａで噴射した水流を二回施して不織布を得た。
【００１６】
得られた不織布に、親油性モノステアリン酸グリセリル及びポリオキシエチレンラウリルエーテルよりなる油剤を、キスコーターを用いて塗布した。この油剤を付与量は、不織布重量に対して０．３重量％であった。油剤を付与した後、温度１３０℃で乾燥処理して、目付３０ｇ／ｍ2の表面材を得た。そして、表面材，嵩高不織布，吸液体及び防漏材の順に配置して、体液吸液性物品を得た。
【００１７】
実施例２
実施例１で用いた親油性モノステアリン酸グリセリル及びポリオキシエチレンラウリルエーテルよりなる油剤に代えて、ステアリン酸アミド及び牛脂硬化油を酢酸に溶解した油剤液を塗布した他は、実施例１と同一の方法で体液吸液性物品を得た。なお、ステアリン酸アミド及び牛脂硬化油よりなる油剤の付与量は、不織布重量に対して０．１重量％であった。
【００１８】
比較例１
天然油脂（綿実油）が０．２重量％付着した漂白木綿（丸三産業株式会社製）を準備した。この漂白木綿をエアレイカードを通して、開繊及び集積して、目付約３５ｇ／ｍ2の繊維ウェブを得た。この繊維ウェブを、９０メッシュのプラスチック製織物からなる支持体に載置し、搬送しながら、実施例１と同一の方法で水流交絡を施し、繊維フリースを得た。この繊維フリースをそのまま表面材として用い、実施例１と同一の配置で体液吸液性物品を得た。
【００１９】
（スポット吸液性の評価）
実施例１、２及び比較例１で得られた各表面材から、１０ｃｍ×１０ｃｍの各試験片を３枚づつ採取した。３枚の試験片を重ね合わせ、濾紙の上に置いた。青色溶液１ｃｃを試験片に滴下し、５分間放置した。その後、上の試験片（青色溶液が直接触れた試験片）のみを取り出し、青色に着色された区域の縦の長さと横の長さを合算した。その結果、実施例１で用いた表面材は４４ｍｍで、実施例２で用いた表面材は４０ｍｍで、比較例１で用いた表面材は１１０ｍｍであった。この結果から、実施例１及び２に係る体液吸液性物品はスポット吸液性に優れ、使用時に肌にべたつきにくいことが分かる。
【図面の簡単な説明】
【００２０】
【図１】本考案の一例に係る体液吸液性物品の模式的横断図である。
【符号の説明】
【００２１】
１    表面材
２    嵩高不織布
３    吸液体
４    防漏材
【図１】
0003224098.tif 000003